Brevet FR2473113A1 — publié le 19810710

La présente invention se rapporte aux pièges à parti- cules des gaz d'échappement pour moteurs diesel et équiva- lents et elle concerne plus particulièrement des dispositifs de filtrage des gaz d'échappement comprenant des éléments filtrants céramiques monolithiques. Depuis quelque temps, l'intérêt des chercheurs s'orien- te surtout vers le problème de limitation de la masse-des ma- tières en particules rejetées dans les gaz d'échappement des moteurs diesel et des autres moteurs à combustion interne. Dans le cas des moteurs diesel, on consacre couramment une grande somme d'efforts à la mise au point de dispositifs et procédés pratiques et efficaces destinés à réduire les émis- sions de particules, principalement carbonées rejetées avec les gaz d'échappement. Il est reconnu qu'un procédé permettant d'obtenir ce résultat consiste à monter des filtres appropriés ou autres types de pièges à particules dans le circuit d'échappement d'un moteur ou d'un véhicule. Compte tenu de ce fait, on cher- che à trouver les moyens les plus efficaces et les plus pra- tiques pour recueillir et rejeter-les matières en particules du type suie qui sont émises par les moteurs diesel avant que les gaz d'échappement ne soient rejetés dans l'atmosphère. L'invention propose d'utiliser des éléments filtrants céramiques monolithiques à parois poreuses ayant une struc- ture et une configuration nouvelles pour arrêter efficacement les particules émises par les moteurs diesel. Ces éléments sont agencés pour former des unités compactes à haute effica- cité ayant une surface filtrante extrêmement grande pour leur volume. Ils peuvent être nettoyés en chauffant la structure monolithique ou des parties de cette structure à la tempéra- ture d'incinération des particules recueillies, les particu- les étant ainsi éliminées par combustion. L'invention a pour objet plusieurs agencements différents de constructions d'élé- ments filtrants céramiques monolithiques à parois poreuses et plusieurs procédés de fabrication de ces éléments. Les caractéristiques et avantages de l'invention appa- raltront au cours de la description qui va suivre. Aux des- sins annexés, donnés uniquement à titre d'exemple, - la Fig. 1 est une vue en perspective d'une partie d'un châssis de véhicule comprenant un moteur diesel et un circuit d'échappement équipé de pièges à particules d'échap- pement suivant l'invention; - la Fig. 2 est une vue en perspective et en coupe montrant la construction des éléments filtrants céramique monolithiques utilisés dans les pièges à particules de l'a- gencement de la Fig. 1; - la Fig. 3 est une vue partielle en perspective d'un châssis de véhicule sur lequel est montée une variante de réalisation du piège à particules d'échappement suivant l'in- vention pour moteur diesel, - la Fig. 4 est une vue partielle en perspective il- lustrant la construction d'un élément filtrant céramique uti- lisé dans le dispositif de piège à particules de la Fig. 3, - les Fig. %a à k, m, n, et p sont des coupes sché- matiques partielles qui illustrent un certain nombre de con- figurations de parois et de passages pouvant être adoptées pour les éléments filtrants céramique monolithiques du type général représenté sur la Fig.2. La Fig. 1 montre un châssis de véhicule 10 comprenant un châssis proprement dit 11 sur lequel est monté un moteur diesel 12 du type en V comportant lui-même deux rangées de cylindres dont chacune porte un collecteur d'échappement 14 intercalé dans un circuit d'échappement, le collecteur de droite étant le seul visible sur le dessin. Chaque collecteur d'échappement est relié par l'inter- médiaire d'un tuyau d'échappement 15 à un piège 16 à parti- cules d'échaDDement monté dans le châssis du véhicule par des moyens non représentés et qui est adapté pour recueillir les particules contenues dans les gaz d'échappement et qui 247311 3 sont envoyées aux pièges par les cylindres de la rangée de cylindres correspondante. Les sorties des pièges 16 sont re- liées par un tube 18 en Y à un pot d'échappement ou silen- cieux 19 qui, à son tour, est relié à l'arrière du véhicule par un tuyau de sortie 20 servant à rejeter les gaz d'échap- pement dans l'atmosphère. Chacun des pièges 16 à particules comprend une enve- loppe qui peut avoir n'importe quelle forme et n'importe quelle configuration appropriées pour cet usage. Dans l'en- veloppe est logé un élément filtrant céramique à haut rende- ment et nettoyable par incinération, qui peut présenter l'une quelconque de plusieurs configurations possibles, comme, par exemple, celle de l'élément 22 représenté sur la Fig.2. L'é- lément filtrant 22 est réalisé sous la forme d'un élément céramique monolithique comportant une paroi extérieure cylin- drique 23 enveloppante entretoisée intérieurement par un grand nombre de cloisons ou parois intérieures minces poreuses 24 qui se croisent mutuellement. Les parois intérieures déli- mitent intérieurement deux groupes de passages parallèles qui comprennent respectivement des passages d'entrée 26 et. des passages de sortie 27 dont chacun s'étend de l'une à l'autre des extrémités opposées de l'élément 22. Les passages d'entrée 26 s'ouvrent sur l'exrtrémité d'entrée 28 de l'élément et sont formés à l'extrémité de sortie 30 de celui-ci tandis que les passages de sortie 27 sont fermés à l'extrémité dtentrée 28 de l'élément et ouverts à l'extrémité de sortie 30 de cet élément. Dans la forme de réalisation de la Fig.2, les pas- sages ont une section carrée, bien que, ainsi qu'on le décri- ra plus complètement dans la suite, on puisse également uti- liser de nombreuses autres configurations. Par ailleurs, les passages d'entrée et les passages de sortie sont groupés en rangées verticales et en rangées horizontales (vusen coupe), les passages d'entrée alternant avec les passages de sortie suivant une disposition en damierz Il est donc visible que chaque portion de paroi intérieure de l'élément se trouve in- terposée entre un passage d'entrée et un passage de sortie en chaque point de sa surface sauf aux endroits o elle ren- contre une autre paroi comme cela se produit aux angles des passages. Par exemple, sauf aux points de rencontre aux an- gles, les passages d'entrée sont isolés les uns des autres par des passages de sortie interposés et inversement. La construction de l'élément monolithique céramique est telle que les parois intérieures 24 soient poreuses de manière à laisser passer les gaz d'échappement des passages d'entrée aux passages de sortie à travers les parois. La poro- sité des parois est déterminée de façon à filtrer une partie importante des particules de matières présentes dans les gaz d'échappement des moteurs diesel. Actuellement, des essais ont montré que l'on obtient un filtrage efficace avec une structure de paroi céramique ayant une porosité moyenne d'en- viron 10 %, avec une dimension moyenne de pores de 2 à 15 mi- crons, dans une plage de dimensions de pores de 0,5 microns à 70 microns. Ce résultat est obtenu dans une structure mono- lithique présentant des passages carrés d'environ 1,5 mm de côté avec une épaisseur de parois d'environ 0,4 mm entre les passages. Compte tenu du fait que la totalité de la surface du cloisonnement intérieur qui sépare les passages d'entrée des passages de sortie constitue une surface filtrante active, on peut calculer que ce cloisonnement fournit plus de 7, 89 cm2 de surface de paroi filtrante par cm de la structure filtran- te monolithique. On obtient donc ainsi un filtre ne représen- tant qu'un très faible étranglement de section et possédant une grande surface filtrante dans un dispositif de très peti- tes dimensions. Naturellement, en augmentant la porosité moyenne des parois au-delà des 10 % des échantillons d'essais initiaux, on peut s'attendre à réduire encore la résistance à- 1'écoulement des gaz à travers l'élément filtrant, du moins jusqâ ce Aire: les surfaces des passages d'entrée et de sortie deviennent des facteurs limitatIf s du débit gazeux. 247311 3 Dans le fonctionnement d'un moteur qui comprend dans son circuit d'échappement un ou plusieurs des éléments fil- trants compacts et à haut rendement pour particules de gaz d'échappement du type décrit plus haut, les gaz d'échappement sont envoyés du moteur à chaque piège 16 à particules, dans lequel ils pénètrent dans l'élément filtrant par les extrémi- tés ouvertes des passages d'entrées au droit de l'extrémité d'entrée 28 de l'élément. Les gaz arrivants se répartissent sur toute la longueur des passages d'entrée, d'o ils passent à travers toutes les parois poreuses délimitant les divers passages pour pénétrer dans les passages de sortie adjacents. Les particules carbonées contenues dans les gaz d'é- chappement des moteurs diesel sont en grande partie retenues et recueillies sur les surfaces internes des parois des pas- sages d'entrée lorsque les gaz d'échappement traversent ces parois. Les particules recueillies forment sur les surfaces des parois un gâteau qui s'accumule jusqu'à ce que, finale- ment, il atteigne une épaisseur qui commence à gêner le pas- sage des gaz à travers les parois. Les gaz épurés qui traver- sent les parois pour atteindre les passages de sortie pour- suivent leur trajet vers les extrémités ouvertes situées à l'extrémité de sortie de l'élément et poursuivent ensuite leur trajet à travers le reste du circuit d'échappement jus- qu'à ce qu'ils soient rejetés dans l'atmosphère. Lors du fonctionnement d'un moteur équipé d'un filtre d'échappement du type décrit, les particules recueillies at- teignent périodiquement un niveau au-delà duquel l'étrangle- ment de l'écoulement gazeux devient excessif. A ce stade, ou avant que ce stade n'ait été atteint, il est nécessaire soit de nettoyer, soit de remplacer l'élément filtrant pour que le moteur du véhicule puisse continuer à fonctionner avec son rendement normal. Bien que l'élément céramique monolithique compact à haut rendement suivant l'invention puisse être uti- lisé de n'importe quelle façon voulue, on estime que le net- toyage de l'élément s'effectue dans les meilleures conditions 247311 3 par chauffage de l'élément à une température à laquelle les particules recueillies sont incinérées par réaction avec l'o- xygène contenu dans le flux de gaz d'échappement. Cette inci- nération peut être obtenue en chauffant les gaz d'échappement à la température d'incinération désirée pendant le fonction- nement du moteur, ceci s'effectuant naturellement par des procédés appropriés de chauffage et de réglage des tempéra- tures de combustion. En variante, pour le nettoyage des élé- ments filtrants céramiques monolithiques, on peut retirer ces éléments du circuit d'échappement et les placer dans l'at- mosphère réglée d'un four dans laquelle ils peuvent être por- tés à la température d'incinération des particules, ces par- ticules étant alors complètement brûlées de sorte que l'élé- ment filtrant peut être réutilisé. Pour résister aux températures et contraintes de fonc- - tionnement et d'incinération que les éléments filtrants cé- ramiques ont à subir dans les conditions indiquées, ces élé- ments doivent nécessairement être faits d'une matière cérami- que appropriée. Bien qu'un grand nombre de ces matières puis- sent être appropriées, la Demanderesse considère à présent comme préférable de former les éléments céramiques à l'aide de matières et de procédés qui ont été mis au point pour la fabrication des éléments céramiques monolithiques pour con- vertisseurs catalytiques et équivalents qui sont décrits dans le brevet des E.U.A. 3 954 672. Ce brevet décrit, en particulier de la colonne 6, ligne 17, jusqu'à la colonne 7, ligne 48, une série préférée de phases d'un procédé de fa- brication appliqué à la formation d'éléments céramiques mono- lithiques extrudés ouverts à leurs extrémités destinés à être utilisés dans les convertisseurs catalytiques et autres dis- positifs. Après exécution de ces phases de fabrication, on trans- forme la structure monolithique ouverte à ses extrémités en un élément filtrant dont un passage sur deux est obturé, ain- si qu'on l'a décrit plus haut, en fermant les extrémités d'un 2473113. sur deux des passages. Pour cela, on dépose à ces extrémités un ciment approprié pour former les parois désirées de ferme- ture des extrémités et on durcit ensuite le ciment. Ce ciment est de préférence préparé par formation d'un mélange compre- nant 71,5 $ d'une charge à base de cordiérite broyée, prépa- rée à partir d'une matière céramique du même type que celle qui forme le monolithe et qu'on a broyée et passée au tamis à mailles de 0,149 mm, et 28,5 % de silice colloïdale (à 30 X de solides dans 70 %o d'eau). Ce ciment peut être appliqué de n'importe quelle façon connue, par exemple au moyen d'un plongeur du type seringue hypodermique après quoi on le fait durcir en chauffant le monolithe cimenté dans un four pendant 8 à 10 heures, à une température de 90 à 104 OC puis on le durcit totalement en le chauffant à 538 OC pendant une demi- heure. La charge à base de cordiérite broyée utilisée pour ce ciment peut être obtenue par broyage des corps de monolithe mis au rebut. On peut se procurer la silice colloïdale auprès de la firme des Etats Unis E.I. Du pont de Nemours et Cie, Inc. Industrial Chemicals Division, Wilmington, Delaware, sous le nom de Ludox AS Collodial Silica (30 % de solides). Bien que la description donnée ci-dessus ait montré le meilleur mode actuellement connu de mise en oeuvre de 1' invention par la description d'une forme de réalisation pré- férée, il va de soi qu'il est possible d'apporter diverses modifications à la structure et au procédé de fabrication tout en restant dans le cadre des principes inventifs, de la présente invention. Par exemple, les Fig. 3 et 4 montrent la structure d'une variante de réalisation d'un élément filtrant en céramique pour échappement de moteur diesel et son appli- cation dans le circuit d'échappement d'un véhicule. La Fig. 3 montre des parties d'un châssis de véhicule 32 qui comprend un châssis proprement dit 33 dans lequel est monté un moteur diesel 34 du type en V. Le moteur comprend deux rangées de cylindres qui débitent des gaz d'échappement 35, seul le collecteur de la rangée de cylindres de droite étant représenté. Le long du côté droit du moteur, est monté un piège 37 à particules d'échappement qui comprend une en- veloppe de forme cubique munie d'entrées avant et arrière qui sont ellesmêmes reliées aux tuyaux d'échappement 38, 39 correspondants respectivement au collecteur d'échappement de gauche et au collecteur d'échappement de droite. Une sor- tie d'échappement ménagée à la base de l'enveloppe est reliée à un tuyau de sortie 44 qui envoie les gaz d'échappement épu- rés à un pot d'échappement, non représenté et, de là, dans l'atmosphère. Dans l'enveloppe du piège 37 à particules est disposé un élément filtrant 44 pour particules d'échappement, du ty- pe compact et présentant la forme représentée sur la Fig.4. Dans ce cas, l'élément 44 est constitué par un monolithe cé- ramique à flux croisés du type produit par la 3M Company sous la désignation de Thermacomb. La construction de ce type de monolithe comprend un bloc céramique 45 d'un seul tenant ayant plusieurs couches superposées de passages longitudinaux 46 et de passages transversaux 48 qui alternent entre eux, les différents passages étant séparés les uns des autres par des parois ou cloisons intérieures poreuses 49. Dans la construction représentée, les passages longi- tudinaux 46 sont utilisés comme passages d'entrée tandis que les passages latéraux 48 sont utilisés comme passages de sor- tie et disposés verticalement lorsque le bloc monolithique est monté dans le piège 37 à particules. Il ressort de ltexa- men de la Fig. 4 que les cloisons 49 se trouvent entre les couches de passages longitudinaux 46 et de passages de sortie transversaux 48 et constituent de cette façon des parois fil- trantes dont les surfaces servent à recueillir les particu- les des gaz qui passent des passages d'entrée aux passages de sortie en traversant ces parois. Toutefois, dans chacune dbe ces Boiuches sont formées des cloisons porteuses 50 qui k'assurent aucune, fonction de filtration puisqu'elles servent simplement à séparer certains passages d'entrée d'autres passages d'entrée et certains passages de sortie d'autres passages de sortie. Lorsqu'on utilise cette forme d'élément céramique pour la filtration de la façon connue, il n'y a que la moitié environ des parois intérieures qui soit utili- sée comme surface filtrante. La dimension de l'élément fil- trant doit donc être environ deux fois plus grande que celle de la première forme de réalisation décrite pour donner la même surface de filtration et une valeur équivalente de sec- tion libre de passage à travers les parois poreuses. Lorsque l'élément 44 est monté dans l'enveloppe du piège 37 à particules, l'extrémité supérieure des passages de sortie transversaux 48, qui sont maintenant orientés ver- ticalement, sont fermés de sorte que l'écoulement gazeux qui quitte les passages doit s'écouler par les extrémités infé- rieures ouvertes pour gagner le tuyau d'échappement 41. Le flux pénétrant dans les passages d'entrée entre par les deux extrémités ouvertes en arrivant de la rangée de cylindres de gauche par le tuyau d'échappement et de la rangée de cylin- dres de droite par le tuyau d'échappement 39. Le gaz pénètre par les deux extrémités dans les passages d'entrée et est filtré à travers les cloisons 49, pour passer dans les passa- ges d'échappement 48 et s'échapper par les extrémités ouver- tes inférieures vers le tuyau d'échappement 41. Bien entendu, on pourrait également utiliser éventuellement d'autres arran- gements pour intercaler l'élément filtrant décrit dans un piège à particules et, par ailleurs on pourrait utiliser une autre disposition des éléments filtrants dans les pièces à particules sans pour cela sortir du cadre de l'invention. Abstraction faite des variantes de disposition des passages dans les éléments filtrants céramiques monolithiques, par exemple des variantes représentées sur les Fig. 2 et 4, il est également évident que l'on peut utiliser des passages ayant des configurations différentes dans les différents ty- 247311 3 pes généraux d'éléments. Par exemple, les Fig. 5a à 5k, 5 m, n et 5p illustrent un certain nombre des nombreuses modifi- cations qu'il est possible d'apporter à la configuration des passages utilisés dans les filtres monolithiques céramiques du type général représenté sur la Fig.2, c'est-à-dire des éléments monolithes qui présentent des passages parallèles fermés alternativement à une extrémité et à l'autre et qui s'étendent d'une extrémité à l'autre dans l'élément, et dans lesquels la surface des parois constitue presque en totalité une surface filtrante effective, sauf aux points de rencontre avec les autres parois. La Fig. Sa, par exemple est une vue en coupe schémati- que d'une partie d'un élément analogue à celui de la Fig.2, dans laquelle les parois 24a sont disposées en damier. Les passages d'entrée 26a sont ombrés pour indiquer qu'ils sont fermés à leur extrémité de sortie tandis que les passages de sortie 27a sont clairs pour montrer qu'ils sont ouverts à leur extrémité de sortie. Cette vue montre clairement l'avan- tage de cet arrangement, qui consiste en ce que toutes les parois intérieures sont interposées entre des passages d'en- trée et des passages de sortie, sauf à leurs points de con- tact avec d'autres parois, aux angles des passages à section carrée. De cette façon, avec cette disposition à parois paral- lèles, une proportion de près de 100 % de la surface des pa- rois constitue une surface filtrante. On obtient des résultats analogues dans toutes les au- tres formes de réalisation représentées sur les Fig. Sb à 5 k. Sm, 5n et 5p; toutefois, certaines différences sont apparen- tes. Les Fig. 5b à 5e sont analogues à la Fig. 5a en ce sens que les passages d'entrée et de sortie qui sont parallèles et adjacents sont de section équivalente et sont délimités par des parois planes qui se coupent. Les passages de la Fig. 5b sont de section rectangulaire tandis que ceux des Fig. Sc, d et 5e présentent différentes formes triangulaires. La Fig. t4 7 311 3 11 2431 f montre des passages en forme de losange. La Fig. 52 montre une disposition légèrement différen- te dans laquelle on a augmenté la surface filtrante en don- nant aux parois une forme ondulée au lieu d'une forme droite ou plane. Cette Fig. montre les résultats de la formation de parois ondulées dans une disposition qui est, par ailleurs, en damier mais il est évident que l'on pourrait obtenir des résultats analogues en modifiant les variantes des Fig. 5b à 5f par l'utilisation de parois ondulées en remplacement des parois planes. Tous les agencements qui ont été décrits jusqu'à pré- sent ont en commun l'avantage que la totalité de la surface des parois intérieures forme une surface filtrante effective entre les passages d'entrée et les passages de sortie, les passages d'entrée et les passages de sortie étant tous de même surface de section. Toutefois, il est évident qu'étant donné qu'en fonctionnement, l'accumulation de particules for- mant un gâteau sur les surfaces des parois des passages d'en- trée a pour résultat de réduire finalement la section effec- tive d'écoulement de ces passages, on peut avoir avantage à réaliser des dispositions dans lesquelles les sections des passages d'entrée sont plus grandes que celles des passages de sortie adjacente. Les dispositions qui seront décrites ci- après comportent ce perfectionnement tout en conservant l'a- vantage consistant en ce que toutes les parois intérieures sont interposées entre des passages d'entrée et des passages de sortie sauf à leurs points de contact mutuel et que, de - ce fait, la totalité de la surface des parois intérieures forme une surface filtrante effective. Ce perfectionnement est illustré tout d'abord par les Fig. 5h, Si et 5 dans lesquelles des parois intérieures pla- nes sont agencées pour former différents dessins polygonaux. Sur la Fig. 5h, les passages d'entrée 27h sont définis par des sections présentées sous la forme d'hexagones équilatéraux 2473113. qui bordent des passages de sortie 27h ayant des sections qui sont des triangles équilatéraux. Sur les Fig. %i et Si les dessins sont différents, avec différentes configurations de passages d'entrée à section hexagonale non équilatérale adjacents à des passages de sortie correspondants à section triangulaire. Dans une autre variante, on voit que l'on peut former des passages d'entrée et de sortie à sections inégales en mo- difiant les motifs polygonaux des Fig. Sa à 5f par une cour- bure appropriée des parois pour former ce qu'on peut appeler des passages d'entrée à parois bombées vers l'extérieur et des passages de sortie à parois bombées vers l'intérieur. C'est ainsi que, par exemple sur la Fig. 5k, deux des quatre parois latérales de chaque passage sont incurvées pour former au total un motif de damier à cases bombées dans lequel les passages d'entrée 26k sont de section légèrement supérieure à celle des passages de sortie 27k. Sur la Fig. 5%, l'effet est encore renforcé par la courbure de toutes les parois in- * térieures de manière que tous les côtés des passages d'entrée soient bombés vers l'extérieur tandis que les côtés correspon- dants des passages de sortie sont bombés vers l'intérieur. On a représenté un effet analogue sur la Fig. 5n sur laquelle les passages à section en triangle équilatéral de la Fig. 5c sont bombés pour donner lieu à des passages d'entrée 26n a- yant une section plus grande que celle des passages de sor- tie 27n. Finalement, on a poussé le principe encore plus loin sur la Fig. 5p, sur laquelle les passages d'entrée 262 sont de section circulaire et les passages de sortie 27p sont for- més par les espaces compris entre les cercles tangents. Natu- rellement, ce motif est une variante des sections carrées bombées vers l'extérieur mais il va de soi que l'on pourrait obtenir un effet analogue en disposant les cercles suivant un motif triangulaire. Chapme des dispositions représentées sur les Fig. 5h, 247311 3 Si, 5j, 5k, 5m, 5n et SE et qui a été décrite comme présen- tant des sections de passages d'entrée plus grandes que les sections correspondantes des passages de sortie conserve en- core l'avantage consistant en ce que la surface des parois intérieures est pratiquement entièrement efficace pour le filtrage puisque tous ces arrangements conservent l'avantage fondamental consistant en ce que les parois séparent les pas- sages d'entrée des passages de sortie sauf à leurs points de contact. Toutefois, il va de soi que les agencements de pas- sages à section polygonale ou autre ne présentent pas tous l'avantage mentionné ci-dessus. Par exemple, il est possible de former un motif de passages parallèles à section hexago- nale qui, lorsqu'ils sont disposés en passages d'entrée al- ternant avec des passages de sortie, présentent des parties importantes de section de parois qui ne sont pas en contact et qui séparent deux passages d'entrée ou deux passages de sortie. Cette surface de paroi n'est pas efficace pour le filtrage. Ceci serait également le cas avec de nombreux au- tres motifs qui pourraient être proposés. Néanmoins, les mo- tifs décrits plus haut ne doivent être considérés que comme représentatifs de ceux qui apportent les avantages recherchés et leur énumération n'exclut pas qu'il existe d'autres motifs entrant dans le domaine de l'invention. Les sections des passages des éléments filtrants dé- crits plus haut sont en moyenne de moins de 12,9 mm et le terme de "petits" utilisé dans les revendications pour quali- fier les passages d'entrée et de sortie de l'élément doit ê- tre interprété dans ce cas. En outre, l'épaisseur de paroi des passages de l'élément est de préférence une épaisseur relativement constante, d'environ 0,7 mm ou moins. 24731 1 3 R E V E N D I C A T I 0 N S 1 - Elément filtrant pour le filtrage des particules contenues dans les gaz d'échappement des moteurs diesel, com- prenant un élément céramique monolithique qui comprend une S structure de cloisonnement formée de parois intérieures po- reuses capables de filtrer les gaz qui délimitent une plura- lité de passages parallèles, (26, 27) qui s'étendent jusqu' aux extrémités opposées de l'élément, ces passages comprenant un premier groupe qui est constitué par des passages d'entrée (26) ouverts à une première extrémité (28) de l'élément et fermés à l'autre extrémité (30) de l'élément et un deuxième groupe constitué par des passages de sortie (27) fermés à ladite première extrémité (28) de l'élément et ouverts à l'autre extrémité (30) de cet élément, les passages d'entrée et les passages de sortie étant agencés de manière que cha- que partie de chaque paroi intérieure (24) de l'élément qui n'est pas en contact avec une autre paroi, soit interposée entre un passage d'entrée (26) et un passage de sortie (27) et forme une surface filtrante pour l'écoulement du gaz entre eux, la porosité des parois présentant une dimension de po- res capable d'arrêter une importante proportion des particu- les présentes dans les gaz d'échappement d'un moteur diesel que l'on fait passer à travers l'élément, des passages d'en- trée aux passages de sortie, cet élément étant caractérisé en ce que les passages d'entrée (26) ont une surface de section individuelle et une surface de section collective nettement supérieures à la surface de section individuelle et à la sur- face de section collective des passages de sortie (27). 2 - Elément filtrant suivant la revendication 1, ca- ractérisé en ce que les passages d'entrée (26) ont une sec- tion hexagonale, les passages de sortie (27) ayant une sec- tion triangulaire. 3 - Elément filtrant suivant la revendication 1, ca- ractérisé en ce que les passages d'entrée (26) ont une sec- ú-47311 3 tion polygonale bombée vers l'extérieur et les passages de sortie (27) une section polygonale bombée vers l'intérieur. 4 - Elément filtrant suivant la revendication 1, ca- ractérisé en ce que les passages d'entrée (26) sont de sec- tion circulaire, les passages de sortie (27) étant formés par les espaces compris entre les parois circulaires adja- centes.